(57)【要約】【課題】ポリ（メタ）アクリル酸エステルの造膜性、強靭性とシリコーンの熱安定性とを兼ね備えた硬化物を与える硬化性シリコーン組成物、及び該組成物を硬化させることにより得られるシリコーン樹脂硬化物を提供する。【解決手段】（Ａ）１分子中にケイ素原子に結合した水素原子（Ｓｉ−Ｈ基）を少なくとも１個含有する（メタ）アクリル酸エステルの重合体、又は１分子中にＳｉ−Ｈ基を少なくとも１個含有する（メタ）アクリル酸エステルと、（メタ）アクリル酸エステル及びシロキサン含有（メタ）アクリル酸エステルから選ばれる少なくとも１種との共重合体、（Ｂ）１分子中にケイ素原子に結合したアルケニル基を少なくとも２個有するオルガノポリシロキサン及び（Ｃ）ヒドロシリル化反応触媒を含有する硬化性シリコーン組成物。【選択図】なし【特許請求の範囲】
【請求項１】
（Ａ）下記一般式（１）で表される１分子中にケイ素原子に結合した水素原子（Ｓｉ−Ｈ基）を少なくとも１個含有する（メタ）アクリル酸エステルの重合体、又は下記一般式（１）で表される１分子中にＳｉ−Ｈ基を少なくとも１個含有する（メタ）アクリル酸エステルと、（メタ）アクリル酸エステル及び下記一般式（２）で表されるシロキサン含有（メタ）アクリル酸エステルから選ばれる少なくとも１種との共重合体、
【化１】
2012121950.tif 000020
（式中、Ｒは水素原子又はメチル基、Ｒ1は互いに同一又は異種の１価の有機基、Ｒ2は２価の有機基を示す。ａは１〜１０の整数、ｂは０又は１〜１００の整数であり、ｃは０、１又は２である。ａが付された単位とｂが付された単位は互いにランダムに配列している。）
【化２】
2012121950.tif 000021
（式中、Ｒ、Ｒ1、Ｒ2、ｃは式（１）と同じである。ｄは１〜１００の整数である。）
（Ｂ）１分子中にケイ素原子に結合したアルケニル基を少なくとも２個有するオルガノポリシロキサン、
（Ｃ）ヒドロシリル化反応触媒
を含有する硬化性シリコーン組成物。
【請求項２】
上記式（１）中のＲ及びＲ1がメチル基、Ｒ2がプロピレン基、ａが１、ｂが０、ｃが２である、請求項１に記載の硬化性シリコーン組成物。
【請求項３】
上記式（１）中のＲ及びＲ1がメチル基、Ｒ2がプロピレン基、ａが１、ｂが０、ｃが０である、請求項１に記載の硬化性シリコーン組成物。
【請求項４】
上記式（２）中のＲ及びＲ1がメチル基、Ｒ2がプロピレン基、ｃが０、ｄが１である請求項１〜３のいずれか１項に記載の硬化性シリコーン組成物。
【請求項５】
請求項１〜４のいずれか１項に記載の硬化性シリコーン組成物を成形、硬化させることにより得られるシリコーン樹脂硬化物。
【請求項６】
請求項１〜４のいずれか１項に記載の硬化性シリコーン組成物の薄膜を硬化させることにより得られるシリコーン樹脂硬化物。
【請求項７】
請求項１〜４のいずれか１項に記載の硬化性シリコーン組成物の溶媒溶液を硬化させることにより得られるゲル状のシリコーン樹脂硬化物。
【発明の詳細な説明】
【技術分野】
【０００１】
本発明は、硬化性シリコーン組成物及びシリコーン樹脂硬化物に関し、特にはポリ（メタ）アクリル酸エステルとシリコーンの両方の性質を併せ持つ硬化物を与える硬化性シリコーン組成物及び該組成物を硬化させることにより得られるシリコーン樹脂硬化物に関する。
【背景技術】
【０００２】
シリコーンは、優れた耐熱性、光学透明性、気体透過性を有し、更には成型性や作業性にも優れるため、あらゆる産業分野で広く用いられている。しかしながら、シリコーンは機械強度が低く、フィルムや薄膜として取り扱うことは非常に困難な材料である。これを改善するため、特公平４−００１６５２号公報（特許文献１）には、ポリカーボネートとシロキサンの共重合体、特開平５−２８５２１６号公報（特許文献２）には、芳香族ポリアミド−シロキサン系ブロック共重合体などが提案されている。しかし、これらのポリマーは、合成が極めて煩雑であるのに加え、加水分解性があり、長期安定性に欠けるといった問題を有している。
【０００３】
一方、ポリ（メタ）アクリル酸エステルは、優れた機械強度を有する熱可塑性高分子材料である。そのガラス転移温度は、一般的には１００℃以下と比較的低く、加熱成形性に優れるため、皮膜剤、フィルム、筐体などの原料として使用されている。しかし、ポリ（メタ）アクリル酸エステルは、熱安定性が悪く、そのため経時で脆くなるなど、長期の使用に耐えないという問題があり、これらの改善が強く望まれている。
【０００４】
以上の問題を解決することを目的として、シリコーンとポリ（メタ）アクリル酸エステルの両方の性質を併せ持つ材料開発への取り組みがなされている。例えば、特開平１−００９２６８号公報（特許文献３）及び特開２００７−２９８９７４号公報（特許文献４）には、アルコキシシリル基の加水分解・縮合反応を利用したシリコーン−ポリ（メタ）アクリル酸エステル架橋構造体が、特開２０１０−１００７４２号公報（特許文献５）には、イソシアネート基と水酸基のウレタン結合形成を利用したシリコーン−ポリ（メタ）アクリル酸エステル架橋構造体などが提案されている。しかしながら、ここで用いられた架橋反応は、材料表面と内部で効率が異なる場合があり、そのため物性発現に係る材料組成や硬化条件の調整が難しいという課題がある。また、アルコキシシリル基やイソシアネート基は加水分解性が強いため、原料の保存安定性に欠けるという別の問題も発生する。
【先行技術文献】
【特許文献】
【０００５】
【特許文献１】特公平４−００１６５２号公報
【特許文献２】特開平５−２８５２１６号公報
【特許文献３】特開平１−００９２６８号公報
【特許文献４】特開２００７−２９８９７４号公報
【特許文献５】特開２０１０−１００７４２号公報
【発明の概要】
【発明が解決しようとする課題】
【０００６】
本発明は、前記問題点を解決するためになされたもので、ポリ（メタ）アクリル酸エステルの造膜性、強靭性とシリコーンの熱安定性とを兼ね備えた硬化物を与える硬化性シリコーン組成物、及び該組成物を硬化させることにより得られるシリコーン樹脂硬化物を提供することを目的とする。
【課題を解決するための手段】
【０００７】
本発明者らは、上記目的を達成するために鋭意検討を重ねた結果、（Ａ）下記一般式（１）で表される１分子中にケイ素原子に結合した水素原子（以下、Ｓｉ−Ｈ基とも云う）を少なくとも１個含有する（メタ）アクリル酸エステルの重合体、又は下記一般式（１）で表される１分子中にＳｉ−Ｈ基を少なくとも１個含有する（メタ）アクリル酸エステルと、（メタ）アクリル酸エステル及び下記一般式（２）で表されるシロキサン含有（メタ）アクリル酸エステルから選ばれる少なくとも１種との共重合体、（Ｂ）１分子中にケイ素原子に結合したアルケニル基を少なくとも２個有するオルガノポリシロキサン、及び（Ｃ）ヒドロシリル化反応触媒を含有する硬化性シリコーン組成物が、ポリ（メタ）アクリル酸エステルの造膜性、強靭性とシリコーンの熱安定性とを兼ね備えたシリコーン樹脂硬化物を与えることを知見した。
更に、該硬化性シリコーン組成物は、ヒドロシリル化を架橋形成反応とするため、硬化性や保存安定性にも優れることを見出し、本発明をなすに至った。
【０００８】
従って、本発明は、下記に示す硬化性シリコーン組成物及びシリコーン樹脂硬化物を提供する。
〔請求項１〕
（Ａ）下記一般式（１）で表される１分子中にケイ素原子に結合した水素原子（Ｓｉ−Ｈ基）を少なくとも１個含有する（メタ）アクリル酸エステルの重合体、又は下記一般式（１）で表される１分子中にＳｉ−Ｈ基を少なくとも１個含有する（メタ）アクリル酸エステルと、（メタ）アクリル酸エステル及び下記一般式（２）で表されるシロキサン含有（メタ）アクリル酸エステルから選ばれる少なくとも１種との共重合体、
【化１】
2012121950.tif 000002
（式中、Ｒは水素原子又はメチル基、Ｒ1は互いに同一又は異種の１価の有機基、Ｒ2は２価の有機基を示す。ａは１〜１０の整数、ｂは０又は１〜１００の整数であり、ｃは０、１又は２である。ａが付された単位とｂが付された単位は互いにランダムに配列している。）
【化２】
2012121950.tif 000003
（式中、Ｒ、Ｒ1、Ｒ2、ｃは式（１）と同じである。ｄは１〜１００の整数である。）
（Ｂ）１分子中にケイ素原子に結合したアルケニル基を少なくとも２個有するオルガノポリシロキサン、
（Ｃ）ヒドロシリル化反応触媒
を含有する硬化性シリコーン組成物。
〔請求項２〕
上記式（１）中のＲ及びＲ1がメチル基、Ｒ2がプロピレン基、ａが１、ｂが０、ｃが２である、請求項１に記載の硬化性シリコーン組成物。
〔請求項３〕
上記式（１）中のＲ及びＲ1がメチル基、Ｒ2がプロピレン基、ａが１、ｂが０、ｃが０である、請求項１に記載の硬化性シリコーン組成物。
〔請求項４〕
上記式（２）中のＲ及びＲ1がメチル基、Ｒ2がプロピレン基、ｃが０、ｄが１である請求項１〜３のいずれか１項に記載の硬化性シリコーン組成物。
〔請求項５〕
請求項１〜４のいずれか１項に記載の硬化性シリコーン組成物を成形、硬化させることにより得られるシリコーン樹脂硬化物。
〔請求項６〕
請求項１〜４のいずれか１項に記載の硬化性シリコーン組成物の薄膜を硬化させることにより得られるシリコーン樹脂硬化物。
〔請求項７〕
請求項１〜４のいずれか１項に記載の硬化性シリコーン組成物の溶媒溶液を硬化させることにより得られるゲル状のシリコーン樹脂硬化物。
【発明の効果】
【０００９】
本発明の硬化性シリコーン組成物は、ヒドロシリル化を架橋形成反応とするため、保存安定性及び硬化性に優れる。また、該組成物を熱硬化させて得られるシリコーン樹脂硬化物は、造膜性と強靭性、特に薄膜強度に優れ、熱安定性も併せ持つ。
【図面の簡単な説明】
【００１０】
【図１】合成例１で得られたポリマー（Ａ−１）の1Ｈ−ＮＭＲチャートである。
【図２】合成例２で得られたポリマー（Ａ−２）の1Ｈ−ＮＭＲチャートである。
【発明を実施するための形態】
【００１１】
以下、本発明について詳しく説明する。
［（Ａ）成分］
（Ａ）成分は、下記一般式（１）で表される１分子中にＳｉ−Ｈ基を少なくとも１個含有する（メタ）アクリル酸エステルの重合体、又は下記一般式（１）で表される１分子中にＳｉ−Ｈ基を少なくとも１個含有する（メタ）アクリル酸エステル（以下、「Ｓｉ−Ｈ基含有（メタ）アクリル酸エステル」という）と、（メタ）アクリル酸エステル及び下記一般式（２）で表されるシロキサン含有（メタ）アクリル酸エステルから選ばれる少なくとも１種との共重合体であり、本発明組成物の特徴成分である。該成分は、本発明のシリコーン樹脂硬化物に造膜性と強靭性を与える。また、該成分の性質として、該硬化物に、基材（金属、プラスチック、セラミックスなど）に対する接着性、ガスバリアー性、親水性を付与することができる。
なお、本発明において、「（メタ）アクリル酸エステル」は、アクリル酸エステル及び／又はメタクリル酸エステルを示す。
【００１２】
【化３】
2012121950.tif 000004
（式中、Ｒは水素原子又はメチル基、Ｒ1は互いに同一又は異種の１価の有機基、Ｒ2は２価の有機基を示す。ａは１〜１０の整数、ｂは０又は１〜１００の整数であり、ｃは０、１又は２である。ａが付された単位とｂが付された単位は互いにランダムに配列している。）
【００１３】
【化４】
2012121950.tif 000005
（式中、Ｒ、Ｒ1、Ｒ2、ｃは式（１）と同じである。ｄは１〜１００の整数である。）
【００１４】
上記式（１）、（２）において、Ｒ1は互いに同一又は異種の１価の有機基であり、具体的には、メチル基、エチル基、プロピル基等の炭素原子数１〜１０、好ましくは炭素原子数１〜６のアルキル基、フェニル基等の炭素原子数６〜１０のアリール基などの１価炭化水素基が例示され、メチル基、フェニル基が好ましい。Ｒ2は２価の有機基であり、具体的には、メチレン基、エチレン基、プロピレン基、ブチレン基等の炭素原子数１〜１０のアルキレン基などの２価炭化水素基が例示され、炭素原子数１〜３のアルキレン基が好ましい。
【００１５】
ａが付された単位は、本発明において必須成分であるが、１分子中に多く存在すると、重合時にゲル化することがある。そのため、ａは１〜１０の正の整数、好ましくは１〜６の正の整数、より好ましくは１〜３の正の整数である。ｂは０又は１〜１００の正の整数、好ましくは０又は１〜１０の正の整数、より好ましくは０又は１〜６の正の整数である。また、ａ＋ｂは１〜１００の正の整数、好ましくは１〜１０の正の整数、より好ましくは１〜６の正の整数であり、ａが付された単位とｂが付された単位は互いにランダムに配列している。ｃは０、１又は２である。ｄは１〜１００の正の整数、好ましくは１〜５０の正の整数、より好ましくは１〜１０の正の整数である。
【００１６】
式（１）で表されるＳｉ−Ｈ基含有（メタ）アクリル酸エステルとしては、以下の化合物が例示できるが、本発明はこれらの具体例に限定されるものではない。ここで、Ｍｅはメチル基、Ｐｈはフェニル基を表す（以下、同様）。
【００１７】
【化５】
2012121950.tif 000006
【００１８】
【化６】
2012121950.tif 000007
【００１９】
式（１）で表されるＳｉ−Ｈ基含有（メタ）アクリル酸エステルは、１種単独で用いても２種以上組み合わせて用いてもよい。
【００２０】
式（１）で表されるＳｉ−Ｈ基含有（メタ）アクリル酸エステルと共重合させることができるアクリル酸エステル及びメタクリル酸エステルは、Ｓｉ−Ｈ基を含有しないもので、好ましくは更にケイ素原子を含まないものである。これらは、１種単独でも２種以上を組み合わせても使用することができる。（メタ）アクリル酸エステルとしては、（メタ）アクリル酸の炭素原子数１〜１８のアルキルエステルが好ましく、アクリル酸エステルとしては、例えば、アクリル酸メチル、アクリル酸エチル、アクリル酸ｎ−ブチル、アクリル酸イソブチル、アクリル酸イソペンチル、アクリル酸ｎ−ヘキシル、アクリル酸イソオクチル、アクリル酸２−エチルヘキシル、アクリル酸ｎ−オクチル、アクリル酸イソノニル、アクリル酸ｎ−デシル、アクリル酸イソデシル等が挙げられる。メタクリル酸エステルとしては、例えば、メタクリル酸メチル、メタクリル酸エチル、メタクリル酸ｎ−ブチル、メタクリル酸イソブチル、メタクリル酸イソペンチル、メタクリル酸ｎ−ヘキシル、メタクリル酸イソオクチル、メタクリル酸２−エチルヘキシル、メタクリル酸ｎ−オクチル、メタクリル酸イソノニル、メタクリル酸ｎ−デシル、メタクリル酸イソデシル等が挙げられる。中でも、アルキル基の炭素原子数が１〜１２、特にアルキル基の炭素原子数が１〜８のアクリル酸アルキルエステル及びメタクリル酸アルキルエステルが好ましい。
【００２１】
式（１）で表されるＳｉ−Ｈ基含有（メタ）アクリル酸エステルと共重合させることができる式（２）で表されるシロキサン含有（メタ）アクリル酸エステルとしては、Ｓｉ−Ｈ基を有さないもので、以下の化合物が例示できるが、本発明はこれらの具体例に限定されるものではない。
【００２２】
【化７】
2012121950.tif 000008
【００２３】
式（２）で表されるシロキサン含有（メタ）アクリル酸エステルは、１種単独でも２種以上を組み合わせても使用することができる。
【００２４】
（Ａ）成分のＳｉ−Ｈ基含有（メタ）アクリル酸エステルを含む（共）重合体は、該当する所要のモノマーを２，２’−アゾビスイソブチロニトリル（ＡＩＢＮ）等のアゾ化合物やｔ−ブチルパーオキシ−２−エチルヘキサノエート等の有機過酸化物をラジカル重合開始剤として用いることで得ることができる。
【００２５】
重合時に用いる溶媒としては、従来から公知のものをすべて使用することができ、例えば、ベンゼン、トルエン、キシレン等の芳香族炭化水素系溶剤、ヘキサン、ヘプタン、オクタン、デカン、イソドデカン等の脂肪族炭化水素系溶剤、塩化メチレン、パークロロエチレン、トリクロロエチレン等のハロゲン化炭化水素系溶剤、酢酸エチル、酢酸ブチル等のエステル系溶剤、メチルエチルケトン、メチルイソブチルケトン等のケトン系溶剤、エタノール、イソプロパノール、ブタノール等のアルコール系溶剤、リグロイン、シクロヘキサノン、ジエチルエーテル、テトラヒドロフラン、ゴム揮発油、シリコーン系溶剤などが挙げられる。これらの中で、芳香族炭化水素系溶剤、エステル系溶剤が好ましい。また人体への安全性などを考慮する場合は、シリコーン系溶剤の使用が好ましい。
【００２６】
上記式（１）で表されるＳｉ−Ｈ基含有（メタ）アクリル酸エステルに由来する構造単位は、重合体中０．５〜１００モル％であり、好ましくは１〜６０モル％、より好ましくは１〜３０モル％である。（Ａ）成分は、上記式（１）で表されるＳｉ−Ｈ基含有（メタ）アクリル酸エステルのみの重合体とすることもできるが、該Ｓｉ−Ｈ基含有（メタ）アクリル酸エステルと、（メタ）アクリル酸エステルあるいは上記式（２）で表されるシロキサン含有（メタ）アクリル酸エステルとの共重合体とすることもでき、この場合、式（１）で表されるＳｉ−Ｈ基含有（メタ）アクリル酸エステルに由来する構造単位が少なすぎると、硬化物としたときに充分な強度が出ない場合があり、多すぎると接着性が向上する反面、脆くなる場合がある。そのため、用途目的に合わせ適宜調節することが好ましい。
【００２７】
式（１）で表されるＳｉ−Ｈ基含有（メタ）アクリル酸エステルと共重合させることができる、（メタ）アクリル酸エステル及び式（２）で表されるシロキサン含有（メタ）アクリル酸エステルに由来する構造単位は、共重合体中０〜９９．５モル％であり、好ましくは４０〜９９モル％、より好ましくは７０〜９９モル％である。アクリル酸エステル及びメタクリル酸エステルに由来する構造単位は、硬化物としたときの強度発現や、ガスバリアー性の向上に寄与し、式（２）で表されるシロキサン含有（メタ）アクリル酸エステルに由来する構造単位は、溶解性や該組成物の（Ｂ）成分との相溶性の向上に寄与する。そのため、用途目的に合わせ適宜調節することが好ましいが、具体的に、（メタ）アクリル酸エステルに由来する構造単位の割合は、共重合体中２０〜９０モル％、特に３０〜７０モル％とすることが好ましく、シロキサン含有（メタ）アクリル酸エステルに由来する構造単位の割合は、共重合体中３０〜９０モル％、特に４０〜８０モル％とすることが好ましい。
【００２８】
（Ａ）成分のＳｉ−Ｈ基含有（メタ）アクリル酸エステルを含む（共）重合体の分子量は、テトラヒドロフラン（ＴＨＦ）を溶媒とするゲルパーミエーションクロマトグラフィ（ＧＰＣ）で測定されるポリスチレン換算の数平均分子量（Ｍｎ）が１，０００〜１，０００，０００の範囲であることが好ましく、より好ましくは５，０００〜５００，０００である。分子量が１，０００より小さい場合、該硬化物の強度の点で劣る場合があり、分子量が１，０００，０００より大きい場合、取扱い性や溶解性の点で劣る場合がある。
【００２９】
［（Ｂ）成分］
（Ｂ）成分は、１分子中にケイ素原子に結合したアルケニル基を少なくとも２個有するオルガノポリシロキサンであり、上記（Ａ）成分とヒドロシリル化反応により付加し、３次元網目状構造のシリコーン樹脂硬化物を与える。
【００３０】
（Ｂ）成分の分子構造は特に限定されず、例えば、直鎖状構造、分岐状構造、環状構造及びこれらを含んだ複合的な構造が挙げられる。これらの中でも（Ｂ）成分として、実質的には直鎖状のオルガノポリシロキサンであることが好ましく、具体的には、分子鎖が主にジオルガノシロキサン単位の繰り返しからなり、分子鎖両末端がトリオルガノシロキシ基で封鎖された直鎖状のオルガノポリシロキサンであることが好ましい。また、（Ｂ）成分は、単一のシロキサン単位からなる重合体であっても、２種以上のシロキサン単位からなる共重合体であってもよい。
【００３１】
更に、（Ｂ）成分中のケイ素原子に結合したアルケニル基の位置は特に限定されず、分子鎖末端部分のケイ素原子及び分子鎖非末端部分のケイ素原子のどちらか一方にのみ結合していてもよいし、これら両方に結合してもよい。ケイ素原子に結合したアルケニル基は、１分子中に少なくとも２個有していればよく、好ましくは２〜４個有しているものである。
【００３２】
（Ｂ）成分のオストワルド計により測定される２３℃における粘度は、通常、１〜１００，０００ｍｍ2／ｓであり、好ましくは１０〜５，０００ｍｍ2／ｓである。粘度が低すぎると、得られる硬化物の強度が劣る場合があり、粘度が高すぎると、該組成物の作業性が劣るものとなり、更に該（Ａ）成分との相溶性が乏しくなるため、該硬化物の強度が劣る場合がある。
【００３３】
（Ｂ）成分としては、例えば、下記平均組成式（３）で表すことができる。
Ｒ3eＲ4fＳｉＯ(4-e-f)/2          （３）
（式中、Ｒ3は独立に、脂肪族不飽和結合を含まない非置換又は置換の一価炭化水素基を表し、Ｒ4は独立にアルケニル基を表し、ｅは、通常０．７〜２．２、好ましくは１．８〜２．１、より好ましくは１．９５〜２．０の数であり、ｆは、通常０．０００１〜０．２、好ましくは０．０００５〜０．１、より好ましくは０．０１〜０．０５の数であり、ただし、ｅ＋ｆは、通常０．８〜２．３、好ましくは１．９〜２．２、より好ましくは１．９８〜２．０５の数である。）
【００３４】
上記Ｒ3としては、例えば、炭素原子数１〜１０の脂肪族不飽和結合を含まない非置換又は置換の一価炭化水素基が挙げられる。具体例としては、メチル基、エチル基、プロピル基、イソプロピル基、ブチル基、イソブチル基、ｔ−ブチル基、ヘキシル基、オクチル基、デシル基等のアルキル基；フェニル基、トリル基、キシリル基、ナフチル基等のアリール基；シクロペンチル基、シクロヘキシル基等のシクロアルキル基；ベンジル基、２−フェニルエチル基、３−フェニルプロピル基等のアラルキル基；これらの炭化水素基中の炭素原子に結合した水素原子の一部又は全てが塩素原子、臭素原子等のハロゲン原子；シアノ基等により置換された基、例えば、クロロメチル基、２−ブロモエチル基、３，３，３−トリフルオロプロピル基、シアノエチル基等が挙げられる。
【００３５】
これらの中でも、メチル基、フェニル基又はこれら両者の組み合わせが好ましい。Ｒ3がメチル基、フェニル基又はこれら両者の組み合わせである（Ｂ）成分は、合成が容易であり、化学的安定性が良好である。また、（Ｂ）成分として、Ｒ3が、更にメチル基、フェニル基又はこれら両者の組み合わせと３，３，３−トリフルオロプロピル基との組み合わせであることは、該組成物の耐溶剤性の点で好ましい。
【００３６】
上記Ｒ4としては、例えば、炭素原子数２〜８のアルケニル基が挙げられる。具体例としては、ビニル基、アリル基、１−プロペニル基、イソプロペニル基、１−ブテニル基、イソブテニル基、ヘキセニル基等が挙げられる。これらの中でも、合成の容易性及び化学的安定性の点から、ビニル基が好ましい。
【００３７】
（Ｂ）成分は、１種単独でも２種以上を組み合わせても使用することができる。
（Ｂ）成分の配合量は、（Ａ）成分１００質量部に対して５〜９００質量部、好ましくは１０〜７００質量部である。配合量が少なすぎると熱安定性に劣る場合があり、多すぎると力学強度に劣る場合がある。
【００３８】
［（Ｃ）成分］
（Ｃ）成分は、ヒドロシリル化反応触媒である。ヒドロシリル化反応触媒としては、従来から公知のものがすべて使用できる。例えば、白金金属を担持したカーボン粉末、白金黒、塩化第２白金、塩化白金酸、塩化白金酸と一価アルコールとの反応生成物、白金とジビニルテトラメチルジシロキサン等のビニルシロキサンとの錯体、塩化白金酸とオレフィン類との錯体、白金ビスアセチルアセトネート等の白金系触媒、パラジウム系触媒、ロジウム系触媒等の白金族金属系触媒が挙げられる。
【００３９】
（Ｃ）成分の配合量は、ヒドロシリル化反応触媒としての有効量でよく、所望の硬化速度が得られる限り特に限定されない。該配合量としては、例えば、本発明の組成物全体の量（特に（Ａ）、（Ｂ）成分の合計量）に対して（Ｃ）成分中の白金族金属の量が質量基準で、通常、０．１〜１，０００ｐｐｍ、好ましくは０．１〜５００ｐｐｍ、より好ましくは０．５〜２００ｐｐｍとなる量である。
【００４０】
［他の配合成分］
本発明の組成物には、上記（Ａ）〜（Ｃ）成分に加えて、本発明の目的及び効果を損なわない範囲で他の成分を配合することは任意である。他の成分としては、例えば、以下に説明するものが挙げられる。また、以下に示す各成分は、１種単独でも２種以上を組み合わせても使用することができる。
【００４１】
＜付加反応制御剤＞
本発明の組成物のポットライフを確保するために、付加反応制御剤を配合することができる。付加反応制御剤の具体例としては、１−エチニル−１−シクロヘキサノール、３，５−ジメチル−１−ヘキシン−３−オール等が挙げられる。
本発明の組成物に付加反応制御剤を配合する場合、その配合量は、付加反応制御剤としての有効量であればよく、特に限定されないが、（Ａ）、（Ｂ）成分の合計１００質量部に対して、通常、０．０１〜５質量部の範囲内である。
【００４２】
＜接着助剤＞
本発明のシリコーン樹脂硬化物の基材（金属、プラスチック、セラミックスなど）に対する接着性を更に向上させるために、必要に応じて接着助剤を配合することができる。一般的な接着助剤としては、例えば、シランカップリング剤が挙げられる。その具体例としては、ビニルトリメトキシシラン、ビニルトリエトキシシラン等のビニル基含有シランカップリング剤、グリシドキシプロピルトリメトキシシラン等のエポキシ基含有シランカップリング剤、メタクリロイルオキシプロピルトリメトキシシラン、アクリロイルオキシプロピルトリメトキシシラン等の（メタ）アクリル基含有シランカップリング剤、イソシアネートプロピルトリメトキシシラン等のイソシアネート基含有シランカップリング剤、アミノプロピルトリエトキシシラン等のアミノ基含有シランカップリング剤等が挙げられ、ビニル基含有シランカップリング剤、エポキシ基含有シランカップリング剤、（メタ）アクリル基含有シランカップリング剤が好ましい。
本発明の組成物に接着助剤を配合する場合、その配合量は、接着助剤としての有効量であればよく、特に限定されないが、（Ａ）、（Ｂ）成分の合計１００質量部に対し、通常、０．０５〜５質量部、好ましくは０．１〜２質量部である。
【００４３】
＜充填剤＞
本発明の該組成物及び硬化物の特性を更に向上させることを目的とし、充填剤を配合することができる。充填剤としては、例えば、微粉末シリカ等の補強剤、コバルトブルー等の無機顔料、有機染料等の着色剤、珪藻土、酸化カリウム、酸化亜鉛、酸化鉄、酸化チタン、酸化アルミニウム、酸化銅、炭酸カルシウム、炭酸亜鉛、炭酸マンガン、ベンガラ、カーボンブラック、粉砕石英粉末、水酸化アルミニウム、アルミニウム、銅、銀、金、ニッケル等の耐熱性・難燃性・熱伝導性向上剤等が挙げられる。
本発明の組成物に充填剤を配合する場合、その配合量は、充填剤としての有効量であればよく、特に限定されないが、（Ａ）、（Ｂ）成分の合計１００質量部に対して、通常、０質量部を超え２，０００質量部以下、好ましくは０．１〜１，５００質量部である。
【００４４】
＜酸化防止剤＞
本発明組成物の硬化物中には、上記（Ｂ）成分中の炭素−炭素二重結合が未反応のまま残存している場合がある。この炭素−炭素二重結合が含まれていると、大気中の酸素などにより酸化され、該硬化物が着色する場合がある。そこで、本発明の組成物に、必要に応じて、酸化防止剤を配合することにより、着色を未然に防止することができる。
この酸化防止剤としては、従来から公知のものがすべて使用することができ、例えば、２，６−ジ−ｔ−ブチル−４−メチルフェノール、２，５−ジ−ｔ−アミルヒドロキノン、２，５−ジ−ｔ−ブチルヒドロキノン、４，４’−ブチリデン（３−メチル−６−ｔ−ブチルフェノール）、２，２’−メチレンビス（４−メチル−６−ｔ−ブチルフェノール）等が挙げられる。
本発明の組成物に酸化防止剤を配合する場合、その配合量は、酸化防止剤としての有効量であればよく、特に限定されないが、（Ａ）、（Ｂ）成分の合計１００質量部に対して、通常、０．００１〜１質量部、好ましくは０．０１〜０．１質量部である。
【００４５】
＜光安定剤＞
本発明組成物の硬化物の光劣化に対する抵抗性を付与するため、該組成物に光安定剤を配合することも可能である。この光安定剤としては、光酸化劣化で発生するラジカルを捕捉するヒンダートアミン系安定化剤が適しており、その具体例としては、ビス（２，２，６，６−テトラメチル−４−ピペリジル）セバケート、４−ベンゾイル−２，２，６，６−テトラメチルピペリジン等が挙げられる。
本発明の組成物に光安定剤を配合する場合、その配合量は、光安定剤としての有効量であればよく、特に限定されないが、（Ａ）、（Ｂ）成分の合計１００質量部に対して、通常、０．００１〜１質量部、好ましくは０．０１〜０．１質量部である。
【００４６】
＜溶剤＞
本発明の組成物には、希釈剤として溶剤を用いることができる。この溶剤は、上記（Ａ）成分調製に使用し得る溶媒と同様である。
本発明の組成物の希釈剤として溶剤を用いる場合、その配合量は特に限定されないが、（Ａ）、（Ｂ）成分の合計１００質量部に対して、通常、１〜２，０００質量部、好ましくは５〜１，０００質量部である。
【００４７】
［調製］
本発明の硬化性シリコーン組成物の調製方法は限定されず、（Ａ）〜（Ｃ）成分並びに必要に応じて任意成分を同時に混合することにより調製することができる。また、（Ａ）成分と（Ｂ）成分とを混合してベースコンパウンドを調製し、このベースコンパウンドに（Ｃ）成分及び任意成分を添加配合してもよい。本発明の組成物を調製する際、２本ロールミル、３本ロールミル、ニーダーミキサー、プラネタリーミキサー等の公知の混練装置を用いることができる。
【００４８】
［シリコーン樹脂硬化物］
本発明の硬化性シリコーン組成物は、ヒドロシリル化を架橋形成反応とするため、硬化性に優れる。該組成物の硬化条件は特に制限されないが、通常、８０〜１８０℃、１０〜３００分の条件とすることが好ましい。
【００４９】
本発明の硬化性シリコーン組成物を成形、硬化させることにより、シリコーン樹脂硬化物を得ることができる。該組成物は、ディスペンス法、ポッティング法、インジェクションモールド法、トランスファーモールド法など、従来用いられている成形方法に適用することができる。また、本発明のシリコーン樹脂硬化物は、薄膜強度に優れるため、膜、フィルムとして取り扱うことができる。このような形態とする場合、該組成物を上記溶媒で希釈した溶液とし、溶液流延法（キャスト法）を用いることができる。更に、本発明のシリコーン組成物は、溶媒に溶かし、溶液中にて硬化させることで得られるゲル状の硬化物とすることもできる。
【００５０】
ここで、シリコーン樹脂硬化物を膜やフィルムとする場合、その厚さとしては、０．０５〜５００μｍ、特に０．１〜３００μｍとすることが好ましい。
【実施例】
【００５１】
以下、合成例、実施例及び比較例を示し、本発明を具体的に説明するが、本発明は下記の実施例に制限されるものではない。なお、下記の例において、粘度はオストワルド粘度計により測定した２３℃における値を示し、Ｍｅはメチル基、Ｐｈはフェニル基を示す。
【００５２】
（Ａ）成分の調製
［合成例１］ポリマー（Ａ−１）の調製
攪拌装置、冷却管、温度計を備えた５００ｍＬの４つ口フラスコに、下記式（４）で表されるＳｉ−Ｈ基含有メタクリル酸エステル（以下、モノマーＡ）１０４ｇ、２，２’−アゾビスイソブチロニトリル（ＡＩＢＮ）０．１５ｇ、酢酸エチル１５０ｇを加え、オイルバスを用いて加熱攪拌した。酢酸エチル還流下、６時間反応を行った。反応終了後、溶液を多量のメタノール中に投入し、ポリマーを析出、濾別洗浄後、６０℃で１２時間減圧乾燥し、９９ｇ（収率９５％）のポリマー（Ａ−１）を得た。テトラヒドロフラン（ＴＨＦ）を溶媒とするゲルパーミエーションクロマトグラフィ（ＧＰＣ）にて分子量を測定したところ、数平均分子量（Ｍｎ）１０３，０００、多分散度（ＰＤＩ）２．１であった。示差走査熱量測定（ＤＳＣ）にて測定したポリマー（Ａ−１）のガラス転移温度（Ｔｇ）は−３℃であった。図１に、ポリマー（Ａ−１）の1Ｈ−ＮＭＲ測定の結果を示す。
【００５３】
得られたポリマー（Ａ−１）をトルエンに２０質量％となるように溶解し、その溶液を密閉下で、５０℃の乾燥機に１週間放置したが、ゲル化は見られなかった。
【化８】
2012121950.tif 000009
【００５４】
［合成例２］ポリマー（Ａ−２）の調製
攪拌装置、冷却管、温度計を備えた５００ｍＬの４つ口フラスコに、上記式（４）で表されるＳｉ−Ｈ基含有メタクリル酸エステル（モノマーＡ）３．１ｇ、メタクリル酸メチル（以下、モノマーＢ）１６．０ｇ、下記式（５）で示されるシロキサン含有メタクリル酸エステル（以下、モノマーＣ）９６．５ｇ、２，２’−アゾビスイソブチロニトリル（ＡＩＢＮ）０．１５ｇ、酢酸エチル１５０ｇを加え、オイルバスを用いて加熱攪拌した。酢酸エチル還流下、６時間反応を行った。反応終了後、溶液を多量のメタノール中に投入し、ポリマーを析出、濾別洗浄後、６０℃で１２時間減圧乾燥し、１１２ｇ（収率９７％）のポリマー（Ａ−２）を得た。ＴＨＦを溶媒とするＧＰＣにて分子量を測定したところ、数平均分子量（Ｍｎ）９７，０００、多分散度（ＰＤＩ）１．８であった。ＤＳＣにて測定したポリマー（Ａ−２）のガラス転移温度（Ｔｇ）は２１℃であった。1Ｈ−ＮＭＲ測定の結果、ポリマー（Ａ−２）中のモノマーＡ、Ｂ、Ｃ由来の構造体の割合は、Ａ／Ｂ／Ｃ＝３／４０／５７（ｍｏｌ／ｍｏｌ／ｍｏｌ）であった。図２に、ポリマー（Ａ−２）の1Ｈ−ＮＭＲ測定の結果を示す。
【００５５】
得られたポリマー（Ａ−２）をトルエンに２０質量％となるように溶解し、その溶液を密閉下で、５０℃の乾燥機に１週間放置したが、ゲル化は見られなかった。
【化９】
2012121950.tif 000010
【００５６】
［合成例３］ポリマー（Ａ−３）の調製
式（４）で表されるＳｉ−Ｈ基含有メタクリル酸エステル（モノマーＡ）に代えて、下記式（６）で表されるＳｉ−Ｈ基含有メタクリル酸エステル（以下、モノマーＤ）４．６ｇを使用すること以外は合成例２と同様にして１１３ｇ（収率９７％）のポリマー（Ａ−３）を得た。ＴＨＦを溶媒とするＧＰＣにて分子量を測定したところ、数平均分子量（Ｍｎ）６９，０００、多分散度（ＰＤＩ）１．６であった。ＤＳＣにて測定したポリマー（Ａ−３）のガラス転移温度（Ｔｇ）は８℃であった。1Ｈ−ＮＭＲ測定の結果、ポリマー（Ａ−３）中のモノマーＤ、Ｂ、Ｃ由来の構造体の割合は、Ｄ／Ｂ／Ｃ＝３／４０／５７（ｍｏｌ／ｍｏｌ／ｍｏｌ）であった。
【００５７】
得られたポリマー（Ａ−３）をトルエンに２０質量％となるように溶解し、その溶液を密閉下で、５０℃の乾燥機に１週間放置したが、ゲル化は見られなかった。
【化１０】
2012121950.tif 000011
【００５８】
［合成例４］ポリマー（Ａ−４）の調製
メタクリル酸メチル（モノマーＢ）に代えて、アクリル酸エチル（以下、モノマーＥ）１６．０ｇを使用すること以外は合成例２と同様にして１１１ｇ（収率９６％）のポリマー（Ａ−４）を得た。ＴＨＦを溶媒とするＧＰＣにて分子量を測定したところ、数平均分子量（Ｍｎ）８２，０００、多分散度（ＰＤＩ）２．０であった。ＤＳＣにて測定したポリマー（Ａ−４）のガラス転移温度（Ｔｇ）は−９℃であった。1Ｈ−ＮＭＲ測定の結果、ポリマー（Ａ−４）中のモノマーＡ、Ｅ、Ｃ由来の構造体の割合は、Ａ／Ｅ／Ｃ＝３／４０／５７（ｍｏｌ／ｍｏｌ／ｍｏｌ）であった。
得られたポリマー（Ａ−４）をトルエンに２０質量％となるように溶解し、その溶液を密閉下で、５０℃の乾燥機に１週間放置したが、ゲル化は見られなかった。
【００５９】
［合成例５］ポリマー（Ａ−５）の調製
攪拌装置、冷却管、温度計を備えた５００ｍＬの４つ口フラスコに、上記式（４）で表されるＳｉ−Ｈ基含有メタクリル酸エステル（モノマーＡ）３．１ｇ、アクリル酸２−エチルヘキシル（以下、モノマーＦ））３６．８ｇ、上記式（５）で示されるシロキサン含有メタクリル酸エステル（モノマーＣ）７９．５ｇ、２，２’−アゾビスイソブチロニトリル（ＡＩＢＮ）０．１５ｇ、酢酸エチル１５０ｇを加え、オイルバスを用いて加熱攪拌した。酢酸エチル還流下、６時間反応を行った。反応終了後、溶液を多量のメタノール中に投入し、ポリマーを析出、濾別洗浄後、６０℃で１２時間減圧乾燥し、１１４ｇ（収率９５％）のポリマー（Ａ−５）を得た。ＴＨＦを溶媒とするＧＰＣにて分子量を測定したところ、数平均分子量（Ｍｎ）６２，０００、多分散度（ＰＤＩ）２．２であった。ＤＳＣにて測定したポリマー（Ａ−５）のガラス転移温度（Ｔｇ）は−４７℃であった。1Ｈ−ＮＭＲ測定の結果、ポリマー（Ａ−５）中のモノマーＡ、Ｆ、Ｃ由来の構造体の割合は、Ａ／Ｆ／Ｃ＝３／５０／４７（ｍｏｌ／ｍｏｌ／ｍｏｌ）であった。
得られたポリマー（Ａ−５）をトルエンに２０質量％となるように溶解し、その溶液を密閉下で、５０℃の乾燥機に１週間放置したが、ゲル化は見られなかった。
【００６０】
表１に合成例１〜５の結果を示す。
【表１】
2012121950.tif 000012
【００６１】
［実施例１〜５］
（Ａ−１）合成例１で得られた重合体
（Ａ−２）合成例２で得られた共重合体
（Ａ−３）合成例３で得られた共重合体
（Ａ−４）合成例４で得られた共重合体
（Ａ−５）合成例５で得られた共重合体
（Ｂ−１）分子鎖両末端ジメチルビニルシロキシ基封鎖ジメチルポリシロキサン
（粘度１００ｍｍ2／ｓ）
（Ｃ）白金−ジビニルテトラメチルジシロキサン錯体トルエン溶液
（Ｄ）任意成分：１−エチニル−１−シクロヘキサノール（付加反応制御剤）
（Ｅ−１）任意成分：トルエン（希釈剤）
を、表２に示す配合量で配合し、実施例１〜５それぞれの組成物を得た。即ち、まず、５００ｍＬのプラネタリーミキサーに（Ａ−１）成分〜（Ａ−５）成分のいずれか、（Ｂ−１）成分、（Ｄ）成分及び（Ｅ−１）成分を表２に示す配合量で仕込み、室温にて１時間混合し、次に（Ｃ）成分を表２に示す配合量で加えて均一になるように室温にて１時間混合してペースト状の組成物を得た。
得られた組成物に、組成物含有量が３０質量％となるように（Ｅ−１）成分を更に加えて希釈し、均一な組成物溶液を得た。この組成物溶液の外観を目視にて確認し、表２に併記した。
得られたそれぞれの組成物溶液を型に流し込み、風乾後、１５０℃のオーブンで２時間硬化させて、厚み２００μｍの硬化物（Ｆ１〜Ｆ５）を得た。得られた硬化物の特性を下記に示す方法により評価した。これらの結果を表４に示す。
【００６２】
〈破壊強度及び破壊伸び〉
破壊強度及び破壊伸びは、得られた硬化物を２号ダンベル形状に打ち抜き、それを試験機のプローブに固定して、５０ｍｍ／ｍｉｎの速度で引っ張り測定した。
〈酸素透過速度〉
酸素透過速度は、得られた硬化物の直径１０ｃｍ円形状試料を用い、等圧法にて測定した。
〈熱安定性〉
熱安定性は、得られた硬化物を１５０℃の乾燥機に２４時間放置し、放置前と放置後の厚み変化を測定し評価した。
【００６３】
【表２】
2012121950.tif 000013
【００６４】
［比較例１、２］
（Ｇ−１）下記式で示されるオルガノハイドロジェンポリシロキサン
【化１１】
2012121950.tif 000014
（Ｇ−２）下記式で示されるオルガノハイドロジェンポリシロキサン
【化１２】
2012121950.tif 000015
（Ｂ−１）分子鎖両末端ジメチルビニルシロキシ基封鎖ジメチルポリシロキサン
（粘度１００ｍｍ2／ｓ）
（Ｃ）白金−ジビニルテトラメチルジシロキサン錯体トルエン溶液
（Ｄ）任意成分：１−エチニル−１−シクロヘキサノール（付加反応制御剤）
を、表３に示す配合量で配合し、比較例１、２の組成物を得た。即ち、まず、５００ｍＬのプラネタリーミキサーに（Ｇ−１）成分又は（Ｇ−２）成分、（Ｂ−１）成分及び（Ｄ）成分を表３に示す配合量で仕込み、室温にて１時間混合し、次に（Ｃ）成分を表３に示す配合量で加えて均一になるように室温にて１時間混合してオイル状の組成物を得た。この組成物の外観を目視にて確認し、表３に併記した。
得られたそれぞれの組成物を型に流し込み、１５０℃のオーブンで２時間硬化させて、厚み２００μｍの硬化物（Ｈ１、Ｈ２）を作製した。しかしながら、Ｈ１は強度が弱く、厚み２００μｍでの取扱いが困難であった。そこで、厚み１ｍｍのシート状硬化物とした。また、Ｈ２は脆く、厚み１ｍｍのシート状硬化物としても取り扱うことが困難であった。Ｈ１の特性を上記と同様に評価し、結果を表４に示した。
【００６５】
【表３】
2012121950.tif 000016
【００６６】
【表４】
2012121950.tif 000017
ａ）１ｍｍシートでの測定結果。
ｂ）１５０℃乾燥機に２４時間放置。放置前後の厚み変化を評価。
【００６７】
［実施例６］
（Ａ−２）合成例２で得られた共重合体  ５０ｇ
（Ｂ−２）分子鎖両末端ジメチルビニルシロキシ基封鎖ジメチルポリシロキサン
（粘度５，０００ｍｍ2／ｓ）  ７８ｇ
（Ｃ）白金−ジビニルテトラメチルジシロキサン錯体トルエン溶液  ０．１６ｇ
（Ｅ−２）任意成分：デカメチルシクロペンタシロキサン（希釈剤）  １００ｇ
を、攪拌装置、冷却管、温度計を備えた１Ｌの４つ口フラスコに加え、オイルバスを用いて９０℃で３時間加熱攪拌した。反応終了後、得られたゴム状組成物に（Ｅ−２）成分を更に１，０５２ｇ追加し、セラミック３本ロールにて組成物成分が１０質量％となるゲル状組成物（Ｊ１）を調製した。この組成物の外観を目視にて確認し、表５に併記した。
得られたゲル状組成物（Ｊ１）に、水を表５に示す各量で添加し、５００ｍＬのプラネタリーミキサーで１時間室温混合することで、水の分散配合を行った。分散状態を目視にて確認し、この結果を表５に併記した。
【００６８】
［比較例３］
（Ｇ−１）下記式で示されるオルガノハイドロジェンポリシロキサン  ５０ｇ
【化１３】
2012121950.tif 000018
（Ｂ−２）分子鎖両末端ジメチルビニルシロキシ基封鎖ジメチルポリシロキサン
（粘度５，０００ｍｍ2／ｓ）  ２１９ｇ
（Ｃ）白金−ジビニルテトラメチルジシロキサン錯体トルエン溶液  ０．１６ｇ
（Ｅ−２）任意成分：デカメチルシクロペンタシロキサン（希釈剤）  ２００ｇ
を、攪拌装置、冷却管、温度計を備えた１Ｌの４つ口フラスコに加え、オイルバスを用いて９０℃で３時間加熱攪拌した。反応終了後、得られたゴム状組成物に（Ｅ−２）成分を更に２，２２１ｇ追加し、セラミック３本ロールにて組成物成分が１０質量％となるゲル状組成物（Ｋ１）を調製した。この組成物の外観を目視にて確認し、表５に併記した。
得られたゲル状組成物（Ｋ１）に、水を表５に示す各量で添加し、５００ｍＬのプラネタリーミキサーで１時間室温混合することで、水の分散配合を行った。分散状態を目視にて確認し、この結果を表５に併記した。
【００６９】
【表５】
2012121950.tif 000019
ａ）分散配合の状態
○：分散
△：一部分離
×：分離
【００７０】
［評価］
以上の結果は、本発明の硬化性シリコーン組成物が硬化性及び保存安定性に優れ、熱硬化後は、造膜性と強靭性、特に薄膜強度に優れ、熱安定性も併せ持つことを示している。また、本発明の特徴である（Ａ）成分の構造により、該硬化物のガスバリアー性や親水性を調節できることも示している。よって、本発明の硬化性シリコーン組成物及び該組成物を硬化させることにより得られるシリコーン樹脂硬化物は、膜、フィルム、レンズ、化粧料、接着剤などの原料として好適に用いることができる。また、ポッティング材、シール材、ゲル材などへの応用も期待できる。
【図１】
2012121950.tif 000022
【図２】
2012121950.tif 000023